ЦЕМЕНТИРУЮЩАЯ КОМПОЗИЦИЯ, ВКЛЮЧАЮЩАЯ АНИОННО- И ГИДРОФОБНО-МОДИФИЦИРОВАННЫЕ ПРОСТЫЕ ЭФИРЫ ЦЕЛЛЮЛОЗЫ, И ЕЕ ПРИМЕНЕНИЕ

1. Водная цементирующая композиция для цементирования обсадной трубы в стволе буровой скважины, содержащая:
(а) воду и
(b) цементирующую композицию, включающую:
(i) гидравлический цемент,
(ii) анионно- и гидрофобно-модифицированный полимер,
(iii) диспергирующую добавку и
(iv) необязательно одну или более других добавок, обычно добавляемых к водным цементирующим композициям, применяемым при цементировании обсадных труб в стволах буровых скважин.
2. Способ для цементирования обсадной трубы в стволе буровой скважины, включающий использование водной цементирующей композиции, содержащей:
(a) воду и
(b) цементирующую композицию, включающую:
(i) гидравлический цемент,
(ii) анионно- и гидрофобно-модифицированный полимер,
(iii) диспергирующую добавку и
(iv) необязательно одну или более других добавок, обычно добавляемых к водным цементирующим композициям, пригодным при цементировании обсадных труб в стволах буровых скважин.
3. Способ по п. 2, в котором анионно- и гидрофобно-модифицированный полимер является анионно- и гидрофобно-модифицированной гидроксиэтилцеллюлозой.
4. Способ по п. 3, в котором анионно- и гидрофобно-модифицированная гидроксиэтилцеллюлоза имеет этиленоксидное молярное замещение от 0,5 до 3,5.
5. Способ по п. 3, в котором анионно- и гидрофобно-модифицированная гидроксиэтилцеллюлоза имеет степень гидрофобного замещения от 0,001 до 0,025.
6. Способ по п. 2, в котором анионно- и гидрофобно-модифицированный полимер имеет среднемассовую молекулярную массу от 100000 до 4000000 Дальтон.
7. Способ по п. 3, в котором анионно- и гидрофобно-модифицированная гидроксиэтилцеллюлоза имеет степень анионного замещения от 0,001 до 1.
8. Способ по п. 2, в котором диспергирующая добавка является сульфированным полимером, меламинформальдегидным конденсатом, нафталинформальдегидным конденсатом, разветвленным поликарбоксилатным полимером или неразветвленным поликарбоксилатным полимером.
9. Способ по п. 2, в котором диспергирующая добавка является сульфированным меламинформальдегидным конденсатом, меламин-формальдегидным конденсатом, сульфированным нафталин-формальдегидным конденсатом, натриевой солью сульфированного нафталин-формальдегидного конденсата, калиевой солью сульфированного нафталин-формальдегидного конденсата, полинафталинсульфонатом, сульфированным полиакриламидом, конденсатом кетона, альдегидом или сульфитом натрия, или сульфированным coполимером стирол/малеинового ангидрида.
10. Способ по п. 2, в котором цементирующая композиция включает одну или более добавок, выбранных из хлорида кальция, хлорида натрия, гипса, силиката натрия, морской воды, бентонита, диатомитовой земли, угля, перлита, пуццолана, гематита, ильменита, барита, кварцевой муки, песка, лигнинов, лигносульфонатов натрия, лигносульфонатов кальция, простого эфира карбоксиметилгидроксиэтилцеллюлозы, гильсонита, ореховой скорлупы, чешуек целлофана, гипсоцемента, бентонит-дизельного топлива, нейлоновых волокон или латекса.
11. Способ по п. 2, в котором водная цементирующая композиция имеет значение начальной PV при температуре 80°F равное или меньше, чем 300.
12. Способ по п. 2, в котором диспергирующую добавку добавляют к воде перед добавлением анионно- и гидрофобно-модифицированного полимера.
13. Способ по п. 2, включающий стадии:
A) закачку сверху вниз в упомянутую обсадную трубу упомянутой водной цементирующей композиции,
B) перекачку упомянутой водной цементирующей композиции вверх в межтрубное пространство, окружающее упомянутую обсадную трубу,
C) продолжение упомянутой перекачки до тех пор, пока упомянутая водная композиция не заполнит ту часть межтрубного пространства, которую необходимо закупорить, и
D) поддержание упомянутой водной цементирующей композиции на месте до тех пор, пока цемент не затвердеет.